(57)【特許請求の範囲】
【請求項１】
透明基材と、
前記透明基材上にパターン状に形成された複数色の着色層を有する着色部と、
前記透明基材上にパターン状に形成され、トリアリールメタン系色材を含有する光吸収層を有する白色部と、
を有し、
前記着色部が青色着色層を有し、前記青色着色層がトリアリールメタン系色材を含有し、
前記トリアリールメタン系色材が下記化学式（II）で表される化合物であることを特徴とする有機エレクトロルミネッセンス表示装置用カラーフィルタ。
【化１】
0006578641.tif 000011
【請求項２】
前記光吸収層がさらに第２色材を含有することを特徴とする請求項１に記載の有機エレクトロルミネッセンス表示装置用カラーフィルタ。
【請求項３】
前記第２色材がピグメントブルー１５：６であることを特徴とする請求項２に記載の有機エレクトロルミネッセンス表示装置用カラーフィルタ。
【請求項４】
前記白色部は、４００ｎｍ〜５００ｎｍの波長域の平均透過率が９３％以上であり、５００ｎｍ〜６００ｎｍの波長域の平均透過率が６０％以下であり、６５０ｎｍ〜７００ｎｍの波長域の平均透過率が７０％以下であることを特徴とする請求項１から請求項３までのいずれかの請求項に記載の有機エレクトロルミネッセンス表示装置用カラーフィルタ。
【請求項５】
前記白色部は、４００ｎｍ〜５００ｎｍの波長域の平均透過率が９３％以上であり、５００ｎｍ〜６００ｎｍの波長域の平均透過率が６０％以下であり、６５０ｎｍ〜７００ｎｍの波長域の平均透過率が７０％以下であることを特徴とする請求項１から請求項４までのいずれかに記載の有機エレクトロルミネッセンス表示装置用カラーフィルタ。
【請求項６】
請求項１から請求項５までのいずれかに記載の有機エレクトロルミネッセンス表示装置用カラーフィルタと、
前記有機エレクトロルミネッセンス表示装置用カラーフィルタ上に配置され、白色発光層を含む有機エレクトロルミネッセンス素子と
を有することを特徴とする有機エレクトロルミネッセンス表示装置。
【発明の詳細な説明】
【技術分野】
【０００１】
本発明は、有機エレクトロルミネッセンス表示装置用のカラーフィルタおよびそれを用いた有機エレクトロルミネッセンス表示装置に関するものである。
【背景技術】
【０００２】
有機エレクトロルミネッセンス表示装置は、自己発色により視認性が高いこと、液晶表示装置と異なり全固体ディスプレイであるため耐衝撃性に優れていること、応答速度が速いこと、温度変化による影響が少ないこと、および視野角が大きいこと等の利点を有することから注目されており、液晶表示装置やプラズマディスプレイに続くフラットパネルディスプレイとして、研究開発、商品化が進められている。なお、以下、エレクトロルミネッセンスをＥＬと略す場合がある。
【０００３】
有機ＥＬ表示装置は、陽極、発光層を含む有機ＥＬ層および陰極が順に積層された積層構造を基本とする有機ＥＬ素子を有するものである。また、有機ＥＬ表示装置は、有機ＥＬ素子の発光層からの光の色によりカラー表示を行うことができるものであるが、より良好な発色のカラー表示を行うために、白色発光する有機ＥＬ素子とカラーフィルタとを組み合わせたものも広く採用されている。
このような有機ＥＬ表示装置においては、有機ＥＬ素子を駆動することにより表示を行うため、輝度の高い表示をより低い消費電力で行うことが求められている。
【０００４】
そこで近年では、赤色、緑色および青色の３色の副画素に白色副画素を加えた４色の副画素を有する画素部を備えた有機ＥＬ表示装置が提案されている（例えば、特許文献１）。また、このような有機ＥＬ表示装置においては、カラーフィルタとして、透明基材と、上記３色の副画素に対応するパターン状に設けられた３色の着色層を有する着色部と、白色副画素に対応するパターン状に設けられ、白色光をそのまま透過する透明層を有する白色部とを有するものを用いることが提案されている。
【０００５】
ところで、有機ＥＬ表示装置における有機ＥＬ素子の陽極または陰極の一方は、通常、金属電極から構成されている。そのため、有機ＥＬ表示装置においては、屋外で使用した場合に、外光が有機ＥＬ素子の金属電極層等によって反射されることに起因してコントラストが低下する等の表示不良が生じるという問題がある。
【０００６】
上述した問題に対しては、例えば有機ＥＬ表示装置の観察者側に円偏光板を設けることにより、外光反射を防止する技術が提案されている。
しかしながら、円偏光板を用いた場合は、外光反射による表示不良については抑制できるものの、有機ＥＬ素子からの発光が円偏光板により妨げられ、円偏光板を用いない場合の輝度に比べて５０％以下の輝度しか得ることができないという問題がある。
【０００７】
そこで、外光反射による表示不良について本発明者は鋭意研究を行い、外光反射による表示不良は、有機ＥＬ表示装置の白色副画素における外光反射が主な原因であることを知見した。そして、カラーフィルタの白色部にあえて外光を吸収することが可能な光吸収層を形成し、さらに白色部の透過スペクトルを調整し、視感度が高い緑色光の強度を他の色の光の強度よりも減衰させることで、外光反射による表示不良を抑制しつつ、高い輝度で表示を行うことができることを見出した（特許文献２、３）。
【先行技術文献】
【特許文献】
【０００８】
【特許文献１】特表２００７−５１６５６４号公報
【特許文献２】特開２０１４−７４８８０号公報
【特許文献３】特開２０１４−４８６１０号公報
【発明の概要】
【発明が解決しようとする課題】
【０００９】
しかしながら、白色発光する有機ＥＬ素子は、可視光線の波長領域において発光強度のバランスが十分ではなく、例えば青色の波長領域の発光強度が弱く、白色光が黄味を帯びてしまうという問題がある。そのため、特許文献２、３に記載されているようなカラーフィルタを組み合わせたとしても、白色光の色味を調整するには十分ではない。
具体的には、特許文献２には、白色部の透過スペクトルを調整する方法として、白色部に青色色材を含有する光吸収層を設けることを開示しており、青色色材としてフタロシアニン系色材を例示している。フタロシアニン系色材は、青色の波長領域の光を透過し、緑色および黄色の波長領域の光を吸収する色材であるものの、緑色および黄色の波長領域の光もある程度は透過するため、白色光の黄味を抑えるには至らない。
【００１０】
なお、フタロシアニン系色材を含有する光吸収層の場合、光吸収層中のフタロシアニン系色材の濃度を高くすることにより、緑色および黄色の波長領域の透過率を低くし、白色光の黄味を低減することが考えられるが、この場合には可視光線の波長領域の透過率が全体的に低くなるため、光の取り出し効率が低下してしまう。
【００１１】
また、有機ＥＬ素子において、多重反射干渉を利用するマイクロキャビティ構造を採用したり、層構成を工夫したりすることで、白色光の色味を調整することも考えられるが、この場合には製造コストが大幅に高くなってしまう。
【００１２】
本発明は、上記問題点に鑑みてなされたものであり、有機ＥＬ表示装置に用いた場合に、外光反射による表示不良を抑制しつつ、高い輝度で表示を行うことができ、さらには白色副画素にて色バランスの良好な白色を表示することができるカラーフィルタ、およびこれを用いた安価な有機ＥＬ表示装置を提供することを主目的とする。
【課題を解決するための手段】
【００１３】
上記課題を解決するために、本発明は、透明基材と、上記透明基材上にパターン状に形成された複数色の着色層を有する着色部と、上記透明基材上にパターン状に形成され、トリアリールメタン系色材を含有する光吸収層を有する白色部とを有することを特徴とする有機ＥＬ表示装置用カラーフィルタを提供する。
【００１４】
本発明によれば、白色部がトリアリールメタン系色材を含有する光吸収層を有することにより、本発明の有機ＥＬ表示装置用カラーフィルタを有機ＥＬ表示装置に用いた場合に、外光反射による表示不良を抑制しつつ、高い輝度で表示を行うことができ、さらには有機ＥＬ表示装置の白色副画素にて色バランスの良好な白色を表示することができる。また、本発明の有機ＥＬ表示装置用カラーフィルタを用いることで、白色発光の有機ＥＬ素子を有する有機ＥＬ表示装置の製造コストを削減することもできる。
【００１５】
また本発明においては、上記光吸収層がさらに第２色材を含有することが好ましい。光吸収層がトリアリールメタン系色材に加えて第２色材を含有することにより、所望の白色光が得られるように白色部の透過特性を調整することができるからである。
【００１６】
さらに本発明においては、上記着色部が青色着色層を有し、上記青色着色層がトリアリールメタン系色材を含有することが好ましい。一般にトリアリールメタン系色材を用いた場合は高透過率の青色着色層を得ることができるため、光の取り出し効率を高めることができる。
【００１７】
また本発明においては、上記トリアリールメタン系色材が下記式（１）で表される化合物であることが好ましい。下記式（１）で表されるトリアリールメタン系色材を用いることにより、高透過率で、かつ、耐溶剤性および電気信頼性に優れた光吸収層を得ることができるからである。
【００１８】
【化１】
0006578641.tif 000002
【００１９】
（上記式（１）中、Ａは、Ｎと直接結合する炭素原子がπ結合を有しないａ価の有機基であって、上記有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のアニオンを表す。Ｒ１〜Ｒ５は各々独立に水素原子、置換基を有していてもよいアルキル基又は置換基を有していてもよいアリール基を表し、Ｒ２とＲ３、Ｒ４とＲ５が結合して環構造を形成してもよい。Ａｒ１は置換基を有していてもよい２価の芳香族基を表す。複数あるＲ１〜Ｒ５及びＡｒ１はそれぞれ同一であっても異なっていてもよい。ａ及びｃは２以上の整数、ｂ及びｄは１以上の整数を表す。）
【００２０】
また本発明においては、上記白色部は、４００ｎｍ〜５００ｎｍの波長域の平均透過率が９３％以上であり、５００ｎｍ〜６００ｎｍの波長域の平均透過率が６０％以下であり、６５０ｎｍ〜７００ｎｍの波長域の平均透過率が７０％以下であることが好ましい。緑色および黄色の波長領域の光を減衰させることにより、白色発光層からの白色光の黄味を低減することができ、本発明の有機ＥＬ表示装置用カラーフィルタを用いた有機ＥＬ表示装置の白色副画素にて色バランスの良好な白色を表示することができる。また、赤色の波長域の平均透過率が上記範囲であることにより、有機ＥＬ表示装置の白色副画素にて反射光が赤味を帯びるのを抑制することができる。
【００２１】
また本発明は、上述の有機ＥＬ表示装置用カラーフィルタと、上記有機ＥＬ表示装置用カラーフィルタ上に配置され、白色発光層を含む有機ＥＬ素子とを有することを特徴とする有機ＥＬ表示装置を提供する。
【００２２】
本発明によれば、上述の有機ＥＬ表示装置用カラーフィルタを有することにより、外光反射による表示不良を抑制しつつ、高い輝度で表示を行うことができ、さらには白色副画素にて色バランスの良好な白色を表示することができる。また、安価に白色発光の有機ＥＬ素子を有する有機ＥＬ表示装置を提供することができる。
【発明の効果】
【００２３】
本発明の有機ＥＬ表示装置用カラーフィルタは、有機ＥＬ表示装置に用いた場合に、外光反射による表示不良を抑制しつつ、高い輝度で表示を行うことができ、さらには白色副画素にて色バランスの良好な白色を表示することができ、また安価な有機ＥＬ表示装置を提供することができるという効果を奏する。
【図面の簡単な説明】
【００２４】
【図１】本発明の有機ＥＬ表示装置用カラーフィルタの一例を示す概略断面図である。
【図２】本発明の有機ＥＬ表示装置の一例を示す概略断面図である。
【図３】本発明におけるトリアリールメタン系色材の分子会合状態を示す模式図である。
【図４】本発明の有機ＥＬ表示装置用カラーフィルタの他の例を示す概略断面図である。
【図５】実施例および比較例の有機ＥＬ表示装置用カラーフィルタの白色部の透過スペクトルを示すグラフである。
【発明を実施するための形態】
【００２５】
以下、本発明の有機ＥＬ表示装置用カラーフィルタおよび有機ＥＬ表示装置について説明する。
【００２６】
Ａ．有機ＥＬ表示装置用カラーフィルタ
本発明の有機ＥＬ表示装置用カラーフィルタは、透明基材と、上記透明基材上にパターン状に形成された複数色の着色層を有する着色部と、上記透明基材上にパターン状に形成され、トリアリールメタン系色材を含有する光吸収層を有する白色部とを有することを特徴とするものである。
【００２７】
ここで、「着色部」および「白色部」とは、本発明の有機ＥＬ表示装置用カラーフィルタを有機ＥＬ表示装置に用いた場合において、有機ＥＬ表示装置の画素部を構成する着色副画素および白色副画素にそれぞれ対応して配置される部分をいう。
【００２８】
また、以下の説明において、「透過光」とは、本発明の有機ＥＬ表示装置用カラーフィルタを有する有機ＥＬ表示装置において、有機ＥＬ素子の発光層から発せられ着色部または白色部を透過した光を指し、具体的には、着色部での着色層および透明基材の積層部分または白色部での光吸収層および透明基材の積層部分を一方の面から他方の面へと１回透過した発光層からの光をいう。
また、「反射光」とは、本発明の有機ＥＬ表示装置用カラーフィルタを有する有機ＥＬ表示装置において、着色部または白色部における反射した外光を指し、具体的には、着色部における透明基材および着色層の積層部分または白色部における透明基材および光吸収層の積層部分を一方の面から他方の面へと透過した後、金属電極層等により反射されて再度上記積層部分を他方の面から一方の面へと透過した、すなわち上記積層部分を２回透過した外光をいう。
【００２９】
本発明の有機ＥＬ表示装置用カラーフィルタについて図を用いて説明する。
図１は本発明の有機ＥＬ表示装置用カラーフィルタの一例および他の例を示す概略断面図である。図１に例示するように、有機ＥＬ表示装置用カラーフィルタ１は、透明基材２と、透明基材２上にパターン状に形成された遮光部３と、透明基材２上にパターン状に形成された赤色着色層４Ｒ、緑色着色層４Ｇおよび青色着色層４Ｂを有する着色部４と、透明基材２上にパターン状に形成され、トリアリールメタン系色材を含有する光吸収層５を有する白色部６とを有している。
【００３０】
図２は、本発明の有機ＥＬ表示装置用カラーフィルタを有する有機ＥＬ表示装置の一例を示す概略断面図であり、図１に示す有機ＥＬ表示装置用カラーフィルタを用いた例である。なお、図２はトップエミッション型の有機ＥＬ表示装置の例である。図２に例示するように、有機ＥＬ表示装置１０は、有機ＥＬ表示装置用カラーフィルタ１と、対向基材１２上に有機ＥＬ素子１６が形成された有機ＥＬ素子基材１１とを有している。有機ＥＬ素子１６は、対向基材１２上に形成された金属電極層１３と、金属電極層１３上に形成され、白色発光層を含む有機ＥＬ層１４と、有機ＥＬ層１４上に形成された透明電極層１５とを有している。また、有機ＥＬ表示装置用カラーフィルタ１および有機ＥＬ素子基材１１の間であって、有機ＥＬ表示装置用カラーフィルタ１の透明基材２および有機ＥＬ素子基材１１の対向基材１２の外周に、シール材１７が配置されている。
【００３１】
有機ＥＬ表示装置１０において、外光は、透明基材２と着色部４または白色部６とを透過して有機ＥＬ表示装置１０の内部に入射し、有機ＥＬ素子１６の金属電極層１３で反射され、再度着色部４または白色部６と透明基材２とを透過して、反射光として有機ＥＬ表示装置１０の外部に出射する。また、有機ＥＬ素子１６の白色発光層からの光は、着色部４または白色部６と透明基材２とを透過して、透過光として有機ＥＬ表示装置１０の外部に出射する。
【００３２】
白色部６では、外光が透明基材２および光吸収層５の積層部分を２回透過する過程で光の一部が光吸収層５に吸収されるので、反射光は減衰し、強度が小さくなる。したがって、有機ＥＬ表示装置１０の白色副画素において観察される反射光の強度を減衰させることができ、外光反射による表示不良の発生を抑制することが可能となる。
【００３３】
また、トリアリールメタン系色材は、一般に青色色材として用いられるものであり、青色の波長領域の透過率が高く、緑色および黄色の波長領域の透過率が低い。可視光線の波長領域の中でも、緑色の波長領域の光は視感度が高いとされている。そのため、光吸収層５がトリアリールメタン系色材を含有することで、視感度の高い緑色の波長領域の光をより減衰させることができる。したがって、白色部６において、反射光に含まれる緑色光の強度をより減衰させることができ、反射光をさらに観察されにくくすることができる。
【００３４】
また、一般にトリアリールメタン系色材を用いた場合は透過率が高い層を得ることができる。そのため、白色部６では、有機ＥＬ素子１６の白色発光層からの光の一部が光吸収層５に吸収されるものの、光吸収層５の透過率が高いので、光吸収層５を透過することによる透過光の強度の減衰を小さくすることができる。具体的には、従来のように円偏光板を有機ＥＬ表示装置の観察者側に配置した場合に比べて、白色部６での透過光の強度の減衰を小さくすることができる。さらに、従来のように円偏光板を必要としないため、円偏光板によって着色部４での透過光の輝度が低下することもない。したがって、有機ＥＬ表示装置１０全体の輝度を高めることができ、光の取り出し効率を向上させることができる。
【００３５】
また、上述したように、トリアリールメタン系色材は、一般に青色の波長領域の透過率が高く、緑色および黄色の波長領域の透過率が低い。そのため、有機ＥＬ素子１６の白色発光層からの白色光が黄味を帯びている場合には、光吸収層５によって黄味を低減することができる。したがって、有機ＥＬ表示装置１０の白色副画素では、色バランスの良好な白色を表示することができる。
【００３６】
このように本発明においては、白色部がトリアリールメタン系色材を含有する光吸収層を有することにより、本発明の有機ＥＬ表示装置用カラーフィルタを有機ＥＬ表示装置に用いた場合に、外光反射による表示不良を抑制しつつ、高い輝度で表示を行うことができ、さらには有機ＥＬ表示装置の白色副画素では色バランスの良好な白色を表示することができる。よって、本発明の有機ＥＬ表示装置用カラーフィルタを用いることにより、白色発光の有機ＥＬ素子を有する有機ＥＬ表示装置を安価に提供することができる。
【００３７】
また本発明においては、白色部がトリアリールメタン系色材を含有する光吸収層を有することにより、有機ＥＬ表示装置における反射ムラを抑制することもできる。
ここで、反射ムラは、有機ＥＬ表示装置において表示面に対して斜め方向から一の副画素に入射した外光が、有機ＥＬ素子の金属電極層で反射され、異なる色の他の副画素から反射光として出射されることにより、他の副画素の一部において２色の光が混色されて観察されるために生じる。このような反射ムラは、着色副画素から入射した外光が白色副画素から反射光として出射される場合に特に観察されやすい。また、緑色の波長領域の光は視感度が高いため、緑色副画素から入射した外光が白色副画素から反射光として出射されることによる反射ムラはさらに観察されやすい。
本発明においては、白色部が光吸収層を有するため、反射ムラの原因となる反射光も減衰させることができることから、白色部における反射ムラを抑制することができる。さらには、上述したようにトリアリールメタン系色材は緑色の波長領域の透過率が低いため、白色部では視感度の高い緑色光を特に減衰させることができ、緑色副画素から入射した外光が白色副画素から反射光として出射されることによる反射ムラも十分に抑制することができる。
【００３８】
以下、本発明の有機ＥＬ表示装置用カラーフィルタにおける各構成について説明する。
【００３９】
１．光吸収層
本発明における光吸収層は、白色部を構成するものであり、トリアリールメタン系色材を含有するものである。
【００４０】
本発明に用いられるトリアリールメタン系色材としては、一般的にカラーフィルタに用いられるものであれば特に限定されるものではなく、例えばトリアリールメタン系染料およびトリアリールメタン系染料をレーキ化したレーキ顔料を挙げることができる。
トリアリールメタン系染料としては、例えばベーシックブルー７、ベーシックブルー２６等が挙げられる。
トリアリールメタン系染料をレーキ化したレーキ顔料としては、例えばＣ．Ｉ．ピグメントブルー１、Ｃ．Ｉ．ピグメントブルー１：２、Ｃ．Ｉ．ピグメントブルー９、Ｃ．Ｉ．ピグメントブルー１４、Ｃ．Ｉ．ピグメントブルー２４、Ｃ．Ｉ．ピグメントブルー５６、Ｃ．Ｉ．ピグメントブルー５６：１、Ｃ．Ｉ．ピグメントブルー６１、Ｃ．Ｉ．ピグメントブルー６１：１、Ｃ．Ｉ．ピグメントブルー６２、Ｃ．Ｉ．ピグメントブルー７８等が挙げられる。
【００４１】
中でも、トリアリールメタン系色材は、トリアリールメタン骨格を有するカチオン部とアニオン部とを有する化合物であることが好ましい。一般に染料は溶剤に溶解しやすいが、トリアリールメタン骨格を有するカチオン部とアニオン部とを有する造塩化合物とすることにより、溶剤への溶解性を低下させ、耐溶剤性の良好な光吸収層を得ることができるからである。
【００４２】
中でも、トリアリールメタン系色材は、下記一般式（１）で表される化合物であることが好ましい。
【００４３】
【化２】
0006578641.tif 000003
【００４４】
（式（１）中、Ａは、Ｎと直接結合する炭素原子がπ結合を有しないａ価の有機基であって、上記有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のアニオンを表す。Ｒ１〜Ｒ５は各々独立に水素原子、置換基を有していてもよいアルキル基又は置換基を有していてもよいアリール基を表し、Ｒ２とＲ３、Ｒ４とＲ５が結合して環構造を形成してもよい。Ａｒ１は置換基を有していてもよい２価の芳香族基を表す。複数あるＲ１〜Ｒ５及びＡｒ１はそれぞれ同一であっても異なっていてもよい。ａ及びｃは２以上の整数、ｂ及びｄは１以上の整数を表す。）
【００４５】
上記式（１）で表されるトリアリールメタン系色材を用いることにより、高透過率で、かつ、耐溶剤性および電気信頼性に優れた光吸収層を得ることができる。
【００４６】
この理由は明らかではないが、以下のように推量される。
すなわち、上記式（１）で表されるトリアリールメタン系色材は、図３に例示するように、２価以上の対アニオン２０２と共に、カチオン性の発色部位がＡによる連結２０３を介して２個以上結合した、２価以上の対カチオン２０１を有している。例えば、アニオンとカチオンが共に２価のイオンである場合、色材の凝集体において、アニオンとカチオンが単に１分子対１分子でイオン結合しているのではなく、図３に示すように複数の分子が連続したイオン結合２０４を介して会合する、分子会合体２１０を形成するものと推定される。分子会合体２１０は、色材の凝集体中で１つの分子のように振る舞うため、見かけの分子量は格段に増大する。また、分子会合体２１０の形成により、固体状態での凝集力がより高まり、熱による運動を低下させ、更に電気的にも安定するため、イオン対の解離やカチオン部の分解を抑制できると推定される。その結果、上記式（１）で表されるトリアリールメタン系色材の耐溶剤性が向上し、このトリアリールメタン系色材を用いた光吸収層の耐溶剤性及び電気信頼性が向上するものと推定される。また、複数の分子がイオン結合を介して会合した分子会合体からなる微粒子はイオン対の運動性が低下しているため、微粒子間での再凝集によるコントラストの低下を抑制することができる。
なお、上記式（１）で表されるトリアリールメタン系色材は、カチオン性の発色部位に直接結合する連結基Ａの炭化水素がπ結合を有していないため、カチオン性の発色部位が有する色調や透過率等の色特性は、連結基Ａの導入前後でほとんど変化しない。
【００４７】
トリアリールメタン系色材のカチオン部は、下記一般式（２）で表される構造を有する２価以上のカチオンである。
【００４８】
【化３】
0006578641.tif 000004
【００４９】
（式（２）中、Ａ、Ｒ１〜Ｒ５、Ａｒ１及びａは、式（１）と同様である。）
【００５０】
上記式（２）で表されるカチオン部は、その塩化物であっても水に実質的に溶解しない。
上記式（２）で表される構造は、トリアリールメタン骨格一つのみからなるカチオンがａ価の共有結合を介して連結された２価以上のカチオンである。
トリアリールメタン骨格一つのみからなるモノカチオンとアニオンを構成する結合種がイオン結合のみであると考えた場合、２価以上のカチオンからなる塩形成物を構成する結合種はイオン結合に加え、モノカチオン同士を連結する共有結合を含む構造であると考えることができる。そのため、上記式（２）で表される構造を有する２価以上のカチオンからなる塩形成物は、トリアリールメタン骨格一つからなる塩形成物よりも構成要素全体により強い結合種が増えた結果、安定性が高くなり、水和しにくくなると推定される。更に、上記式（２）で表される構造は、連結基Ａの影響で分子量が大きくなり、かつ、疎水性がより高くなるため、結合の安定性と相俟って水に実質的に溶解しなくなると推定される。
【００５１】
上記式（１）におけるＡは、Ｎ（窒素原子）と直接結合する炭素原子がπ結合を有しないａ価の有機基であって、上記有機基は、少なくともＮと直接結合する末端に飽和脂肪族炭化水素基を有する脂肪族炭化水素基、又は当該脂肪族炭化水素基を有する芳香族基を表し、炭素鎖中にＯ（酸素原子）、Ｓ（硫黄原子）、Ｎ（窒素原子）が含まれていてもよいものである。Ｎと直接結合する炭素原子がπ結合を有しないため、カチオン性の発色部位が有する色調や透過率等の色特性は、連結基Ａや他の発色部位の影響を受けず、単量体と同様の色を保持することができる。
Ａにおいて、少なくともＮと直接結合する末端に飽和脂肪族炭化水素基を有する脂肪族炭化水素基は、Ｎと直接結合する末端の炭素原子がπ結合を有しなければ、直鎖、分岐又は環状のいずれであってもよく、末端以外の炭素原子が不飽和結合を有していてもよく、置換基を有していてもよく、炭素鎖中に、Ｏ、Ｓ、Ｎが含まれていてもよい。例えば、カルボニル基、カルボキシ基、オキシカルボニル基、アミド基等が含まれていてもよく、水素原子が更にハロゲン原子等に置換されていてもよい。
また、Ａにおいて上記脂肪族炭化水素基を有する芳香族基は、少なくともＮと直接結合する末端に飽和脂肪族炭化水素基を有する脂肪族炭化水素基を有する、単環又は多環芳香族基が挙げられ、置換基を有していてもよく、Ｏ、Ｓ、Ｎが含まれる複素環であってもよい。
中でも、骨格の堅牢性の点から、Ａは、環状の脂肪族炭化水素基又は芳香族基を含むことが好ましい。
環状の脂肪族炭化水素基としては、中でも、有橋脂環式炭化水素基が、骨格の堅牢性の点から好ましい。有橋脂環式炭化水素基とは、脂肪族環内に橋かけ構造を有し、多環構造を有する多環状脂肪族炭化水素基をいい、例えば、ノルボルナン、ビシクロ［２，２，２］オクタン、アダマンタン等が挙げられる。有橋脂環式炭化水素基の中でも、ノルボルナンが好ましい。また、芳香族基としては、例えば、ベンゼン環、ナフタレン環を含む基が挙げられ、中でも、ベンゼン環を含む基が好ましい。
原料入手の容易さの観点からＡは２価が好ましい。例えば、Ａが２価の有機基の場合、炭素数１〜２０の直鎖、分岐、又は環状のアルキレン基や、キシリレン基等の炭素数１〜２０のアルキレン基を２個置換した芳香族基等が挙げられる。
【００５２】
Ｒ１〜Ｒ５におけるアルキル基は、特に限定されない。例えば、炭素数１〜２０の直鎖又は分岐状アルキル基等が挙げられ、中でも、炭素数が１〜８の直鎖又は分岐のアルキル基であることが好ましく、炭素数が１〜５の直鎖又は分岐のアルキル基であることが、製造及び原料調達の容易さの点から、より好ましい。中でも、Ｒ１〜Ｒ５におけるアルキル基がエチル基又はメチル基であることが特に好ましい。アルキル基が有してもよい置換基としては、特に限定されないが、例えば、アリール基、ハロゲン原子、水酸基等が挙げられ、置換されたアルキル基としては、ベンジル基等が挙げられる。
Ｒ１〜Ｒ５におけるアリール基は、特に限定されない。例えば、フェニル基、ナフチル基等が挙げられる。アリール基が有してもよい置換基としては、例えばアルキル基、ハロゲン原子等が挙げられる。
【００５３】
Ｒ２とＲ３、Ｒ４とＲ５が結合して環構造を形成しているとは、Ｒ２とＲ３、Ｒ４とＲ５が窒素原子を介して環構造を形成していることをいう。環構造は特に限定されないが、例えばピロリジン環、ピペリジン環、モルホリン環等が挙げられる。
【００５４】
中でも化学的安定性の点からＲ１〜Ｒ５としては、各々独立に、水素原子、炭素数１〜５のアルキル基、フェニル基、又は、Ｒ２とＲ３、Ｒ４とＲ５が結合してピロリジン環、ピペリジン環、モルホリン環を形成していることが好ましい。
【００５５】
Ｒ１〜Ｒ５はそれぞれ独立に上記構造をとることができるが、中でも、色純度の点からＲ１が水素原子であることが好ましく、さらに製造および原料調達の容易さの点からＲ２〜Ｒ５がすべて同一であることがより好ましい。
【００５６】
Ａｒ１における２価の芳香族基は特に限定されない。芳香族基は、炭素環からなる芳香族炭化水素基の他、複素環基であってもよい。芳香族炭化水素基における芳香族炭化水素としては、ベンゼン環の他、ナフタレン環、テトラリン環、インデン環、フルオレン環、アントラセン環、フェナントレン環等の縮合多環芳香族炭化水素；ビフェニル、ターフェニル、ジフェニルメタン、トリフェニルメタン、スチルベン等の鎖状多環式炭化水素が挙げられる。当該鎖状多環式炭化水素においては、ジフェニルエーテル等のように鎖状骨格中にＯ、Ｓ、Ｎを有していてもよい。一方、複素環基における複素環としては、フラン、チオフェン、ピロール、オキサゾール、チアゾール、イミダゾール、ピラゾール等の５員複素環；ピラン、ピロン、ピリジン、ピロン、ピリダジン、ピリミジン、ピラジン等の６員複素環；ベンゾフラン、チオナフテン、インドール、カルバゾール、クマリン、ベンゾ−ピロン、キノリン、イソキノリン、アクリジン、フタラジン、キナゾリン、キノキサリン等の縮合多環式複素環が挙げられる。これらの芳香族基は置換基を有していてもよい。
【００５７】
芳香族基が有していてもよい置換基としては、炭素数１〜５のアルキル基、ハロゲン原子等が挙げられる。
【００５８】
Ａｒ１は炭素数が６〜２０の芳香族基であることが好ましく、炭素数が１０〜１４の縮合多環式炭素環からなる芳香族基がより好ましい。中でも、構造が単純で原料が安価である点からフェニレン基やナフチレン基であることがより好ましい。
【００５９】
１分子内に複数あるＲ１〜Ｒ５及びＡｒ１は、同一であっても異なっていてもよい。複数あるＲ１〜Ｒ５及びＡｒ１がそれぞれ同一である場合には、発色部位が同一の発色を示すため、発色部位の単体と同様の色が再現でき、色純度の点から好ましい。一方、Ｒ１〜Ｒ５及びＡｒ１のうち少なくとも１つを異なる置換基とした場合には、複数種の単量体を混合した色を再現することができ、所望の色に調整することができる。
【００６０】
トリアリールメタン系色材のアニオン部は、（Ｂｃ−）で表される構造を有する、２価以上のアニオンである。Ｂｃ−は２価以上のアニオンであれば、特に限定されず、有機アニオンであっても無機アニオンであってもよい。ここで有機アニオンとは、炭素原子を少なくとも１つ含有するアニオンを表す。また、無機アニオンとは、炭素原子を含有しないアニオンを表す。
【００６１】
Ｂｃ−が有機アニオンである場合、その構造は特に限定されない。中でも、アニオン性置換基を有する有機基であることが好ましい。
アニオン性置換基としては、例えば、−ＳＯ２Ｎ−ＳＯ２ＣＨ３、−ＳＯ２Ｎ−ＣＯＣＨ３、−ＳＯ２Ｎ−ＳＯ２ＣＦ３、−ＳＯ２Ｎ−ＣＯＣＦ３、−ＣＦ２ＳＯ２Ｎ−ＳＯ２ＣＨ３、−ＣＦ２ＳＯ２Ｎ−ＣＯＣＨ３、−ＣＦ２ＳＯ２Ｎ−ＳＯ２ＣＦ３、−ＣＦ２ＳＯ２Ｎ−ＣＯＣＦ３等のイミド酸基や、−ＳＯ３−、−ＣＦ２ＳＯ３−、−ＰＯ３２−、−ＣＯＯ−、−ＣＦ２ＰＯ３２−、−ＣＦ２ＣＯＯ−等の置換基が挙げられる。
中でも、カチオンを安定化し、トリアリールメタン系色材の発色を安定させる点から、１価のアニオン性置換基を２つ以上用いることが好ましい。また、原材料入手の容易さや製造コスト、高い酸性度によりカチオンを安定化し発色状態を維持する効果が高い点から、イミド酸基や、−ＳＯ３−、−ＣＦ２ＳＯ３−が好ましく、更に、−ＳＯ３−（スルホナト基）であることがより好ましい。
アニオン性置換基を複数置換する場合は、同一の置換基であってもよく、異なる置換基を用いてもよい。
【００６２】
アニオン性置換基が置換される有機基としては、特に限定されない。有機基としては、直鎖、分岐、又は環状の飽和又は不飽和炭化水素基、単環又は多環芳香族基及びこれらが組み合わされた基が挙げられ、これらは炭素鎖中に、Ｏ、Ｓ、Ｎ等の異種原子が含まれていてもよく、カルボニル基、カルボキシ基、オキシカルボニル基、アミド基が含まれていてもよく、水素原子が置換されていてもよい。有機基が有していてもよい置換基としては、例えば、ハロゲン原子等が挙げられる。
上記アニオン性置換基が置換される有機基としては、例えば、シクロプロパン、シクロブタン、シクロペンタン、シクロヘキサン、ノルボルナン、［２，２，２］ビシクロヘキサン、［３，２，３］ビシクロオクタン、アダマンタン等の炭化水素；ベンゼン、ナフタレン、アントラセン、フェナントレン、ピレン、トリフェニレン、フルオレン、フラン、チオフェン、ピロール、イミダゾール、ピラン、ピリジン、ピリミジン、ピラジン、トリアジン、インドール、プリン、キノリン、イソキノリン、キサンテン、カルバゾール等の芳香族化合物が挙げられ、更にハロゲン原子、アルキル基等の置換基を有していてもよい。
アニオン性置換基が置換される有機基としては、中でも、アニオン性置換基の導入が容易な点から、単環又は多環芳香族炭化水素基及びこれらが組み合わされた基であることが好ましい。
アニオンにより色変化しないことを目的とする場合には、４００ｎｍ以下の波長領域に吸収極大をもつ有機基を用いることが好ましい。４００ｎｍ以下の波長領域に吸収極大をもつ有機基としては、例えば、ナフタレン、テトラリン、インデン、フルオレン、アントラセン、フェナントレン等の縮合多環式炭素環からなる有機基；ビフェニル、ターフェニル、ジフェニルメタン、トリフェニルメタン、スチルベン等の鎖状多環式炭化水素からななる有機基；フラン、チオフェン、ピロール、オキサゾール、チアゾール、イミダゾール、ピラゾール等の５員複素環からなる有機基、ピラン、ピロン、ピリジン、ピリダジン、ピリミジン、ピラジン等の６員複素環からなる芳香族化合物；ベンゾフラン、チオナフテン、インドール、カルバゾール、クマリン、ベンゾ−ピロン、キノリン、イソキノリン、アクリジン、フタラジン、キナゾリン、キノキサリン等の縮合多環式複素環からなる有機基等が挙げられる。
【００６３】
また、アニオン性置換基が置換される有機基としては、有機化合物又は有機金属化合物である、アゾ染料、アントラキノン染料、トリフェニルメタン染料、キサンテン染料、フタロシアニン染料、インジゴ染料等に由来する骨格を用いてもよい。或いは、従来公知の酸性染料、直接染料、酸性媒染染料等を用いてもよい。
染料由来の骨格や酸性染料、直接染料、酸性媒染染料等を用いた場合には、得られるトリアリールメタン系色材の色調が変化し、上記式（１）で表されるトリアリールメタン系色材の色調を所望のものに調整することができる。
【００６４】
酸性染料としては、例えば、Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、２５１、Ｃ．Ｉ．アシッドレッド１、４、８、１４、１７、１８、２６、２７、２９、３１、３４、３５、３７、４２、４４、５０、５１、５２、５７、６６、７３、８０、８７、８８、９１、９２、９４、９７、１０３、１１１、１１４、１２９、１３３、１３４、１３８、１４３、１４５、１５０、１５１、１５８、１７６、１８２、１８３、１９８、２０６、２１１、２１５、２１６、２１７、２２７、２２８、２４９、２５２、２５７、２５８、２６０、２６１、２６６、２６８、２７０、２７４、２７７、２８０、２８１、１９５、３０８、３１２、３１５、３１６、３３９、３４１、３４５、３４６、３４９、３８２、３８３、３９４、４０１、４１２、４１７、４１８、４２２、４２６、Ｃ．Ｉ．アシッドオレンジ６、７、８、１０、１２、２６、５０、５１、５２、５６、６２、６３、６４、７４、７５、９４、９５、１０７、１０８、１６９、１７３、Ｃ．Ｉ．アシッドブルー１、７、９、１５、１８、２３、２５、２７、２９、４０、４２、４５、５１、６２、７０、７４、８０、８３、８６、８７、９０、９２、９６、１０３、１１２、１１３、１２０、１２９、１３８、１４７、１５０、１５８、１７１、１８２、１９２、２１０、２４２、２４３、２５６、２５９、２６７、２７８、２８０、２８５、２９０、２９６、３１５、３２４：１、３３５、３４０、Ｃ．Ｉ．アシッドバイオレット６Ｂ、７、９、１７、１９、Ｃ．Ｉ．アシッドグリーン１、３、５、９、１６、２５、２７、５０、５８、６３、６５、８０、１０４、１０５、１０６、１０９等が挙げられる。
【００６５】
直接染料としては、例えば、Ｃ．Ｉ．ダイレクトイエロー２、３３、３４、３５、３８、３９、４３、４７、５０、５４、５８、６８、６９、７０、７１、８６、９３、９４、９５、９８、１０２、１０８、１０９、１２９、１３６、１３８、１４１、Ｃ．Ｉ．ダイレクトレッド７９、８２、８３、８４、９１、９２、９６、９７、９８、９９、１０５、１０６、１０７、１７２、１７３、１７６、１７７、１７９、１８１、１８２、１８４、２０４、２０７、２１１、２１３、２１８、２２０、２２１、２２２、２３２、２３３、２３４、２４１、２４３、２４６、２５０、Ｃ．Ｉ．ダイレクトオレンジ３４、３９、４１、４６、５０、５２、５６、５７、６１、６４、６５、６８、７０、９６、９７、１０６、１０７、Ｃ．Ｉ．ダイレクトブルー５７、７７、８０、８１、８４、８５、８６、９０、９３、９４、９５、９７、９８、９９、１００、１０１、１０６、１０７、１０８、１０９、１１３、１１４、１１５、１１７、１１９、１３７、１４９、１５０、１５３、１５５、１５６、１５８、１５９、１６０、１６１、１６２、１６３、１６４、１６６、１６７、１７０、１７１、１７２、１７３、１８８、１８９、１９０、１９２、１９３、１９４、１９６、１９８、１９９、２００、２０７、２０９、２１０、２１２、２１３、２１４、２２２、２２８、２２９、２３７、２３８、２４２、２４３、２４４、２４５、２４７、２４８、２５０、２５１、２５２、２５６、２５７、２５９、２６０、２６８、２７４、２７５、２９３、Ｃ．Ｉ．ダイレクトバイオレット４７、５２、５４、５９、６０、６５、６６、７９、８０、８１、８２、８４、８９、９０、９３、９５、９６、１０３、１０４、Ｃ．Ｉ．ダイレクトグリーン２５、２７、３１、３２、３４、３７、６３、６５、６６、６７、６８、６９、７２、７７、７９、８２等が挙げられる。
【００６６】
酸性媒染染料としては、例えば、Ｃ．Ｉ．モーダントイエロー５、８、１０、１６、２０、２６、３０、３１、３３、４２、４３、４５、５６、６１、６２、６５、Ｃ．Ｉ．モーダントレッド１、２、３、４、９、１１、１２、１４、１７、１８、１９、２２、２３、２４、２５、２６、３０、３２、３３、３６、３７、３８、３９、４１、４３、４５、４６、４８、５３、５６、６３、７１、７４、８５、８６、８８、９０、９４、９５、Ｃ．Ｉ．モーダントオレンジ３、４、５、８、１２、１３、１４、２０、２１、２３、２４、２８、２９、３２、３４、３５、３６、３７、４２、４３、４７、４８、Ｃ．Ｉ．モーダントブルー１、２、３、７、８、９、１２、１３、１５、１６、１９、２０、２１、２２、２３、２４、２６、３０、３１、３２、３９、４０、４１、４３、４４、４８、４９、５３、６１、７４、７７、８３、８４、Ｃ．Ｉ．モーダントバイオレット１、２、４、５、７、１４、２２、２４、３０、３１、３２、３７、４０、４１、４４、４５、４７、４８、５３、５８、Ｃ．Ｉ．モーダントグリーン１、３、４、５、１０、１５、１９、２６、２９、３３、３４、３５、４１、４３、５３等が挙げられる。
【００６７】
上記染料のうち、染料自体が２価以上のアニオンである場合には、染料をそのまま、トリアリールメタン系色材におけるアニオン部として使用することができる。染料自体が２価以上のアニオンでない場合には、適宜２価以上のアニオンとなるように、アニオン性置換基を導入する。
【００６８】
有機アニオンは、中でも、下記一般式（３）、下記一般式（４）、及び下記一般式（５）で表されるアニオンよりなる群から選択される１種以上であることが、耐溶剤性及び電気信頼性を向上する点から好ましい。
【００６９】
【化４】
0006578641.tif 000005
【００７０】
（式（３）中、Ａｒ２は置換基を有していてもよいｃ価の芳香族基である。ｃは２以上の整数を表す。）
【００７１】
【化５】
0006578641.tif 000006
【００７２】
（式（４）中、Ｒ６は水素原子、又はメチル基であり、Ａｒ３は置換基を有していてもよい芳香族基である。Ｑは直接結合又は２価の連結基を表す。ｆは１以上の整数、ｇは２以上の整数を表す。）
【００７３】
【化６】
0006578641.tif 000007
【００７４】
（式（５）中、Ｍは２個の水素原子、若しくは、Ｃｕ、Ｍｇ、Ａｌ、Ｎｉ、Ｃｏ、Ｆｅ、又はＺｎを表す。スルホナト基（−ＳＯ３−基）は、芳香環に置換しており、ｃは２〜４の整数を表す。）
【００７５】
トリアリールメタン系色材のアニオン部として、上記式（３）のアニオンを用いた場合には、アニオンが無色ないし薄い黄色であるため、生じたトリアリールメタン系色材が上記式（１）で表されるカチオンがもつ固有の色を保持しやすいという特徴を有する。
トリアリールメタン系色材のアニオン部として、上記式（４）のアニオンを用いた場合には、アニオン価数が多くなるため、より多くの上記式（１）で示されるカチオンと相互作用し得る。その結果、より凝集性が高く溶剤への不溶性が高まるという特徴を有する。
トリアリールメタン系色材のアニオン部として、上記式（５）のアニオンを用いた場合には、カチオン部との組み合わせにより、トリアリールメタン系色材を所望の色に調整することができる。
【００７６】
Ａｒ２及びＡｒ３における芳香族基は特に限定されない。芳香族基には、炭素環からなる芳香族炭化水素基の他、複素環であってもよい。芳香族炭化水素基としては、ベンゼン環の他、ナフタレン環、テトラリン環、インデン環、フルオレン環、アントラセン環、フェナントレン環等の縮合多環芳香族炭化水素基；ビフェニル、ターフェニル、ジフェニルメタン、トリフェニルメタン、スチルベン等の鎖状多環式炭化水素基が挙げられる。当該鎖状多環式炭化水素基においては、ジフェニルエーテル等のように鎖状骨格中にＯ、Ｓ等のヘテロ原子を有していてもよい。一方、複素環としては、フラン、チオフェン、ピロール、オキサゾール、チアゾール、イミダゾール、ピラゾール等の５員複素環；ピラン、ピロン、ピリジン、ピリダジン、ピリミジン、ピラジン等の６員複素環；ベンゾフラン、チオナフテン、インドール、カルバゾール、クマリン、ベンゾ−ピロン、キノリン、イソキノリン、アクリジン、フタラジン、キナゾリン、キノキサリン等の縮合多環式複素環が挙げられる。これらの芳香族基は置換基を有していてもよい。
【００７７】
芳香族基が有する置換基としては、炭素数１〜５のアルキル基、ハロゲン原子等が挙げられる。
【００７８】
Ａｒ２及びＡｒ３は炭素数が６〜２０の芳香族基であることが好ましく、炭素数が１０〜１４の縮合多環式炭素環からなる芳香族基がより好ましい。中でも、構造が単純で原料が安価である点からフェニレン基やナフタレン基であることがより好ましい。
【００７９】
上記式（４）において、Ｑは直接結合、又は２価の連結基を表す。２価の連結基としては、例えば、炭素数１〜１０のアルキレン基、アリーレン基、−ＣＯＮＨ−基、−ＣＯＯ−基、炭素数１〜１０のエーテル基（−Ｒ’−ＯＲ“−：Ｒ’及びＲ”は、各々独立にアルキレン基）及びこれらの組み合わせ等が挙げられる。中でも、Ｑは直接結合、又は−ＣＯＯ−基であることが好ましい。
【００８０】
上記式（４）において、ｆは１以上の整数であれば、特に限定されない。原料入手の容易さの点からは、ｆが１であることがより好ましい。
また、ｇは２以上の整数である。中でも、耐熱性の点から、ｇは５０以上であることが好ましく、８０以上であることがより好ましい。一方、溶解性の点から、ｇが３０００以下であることが好ましく、２０００以下であることがより好ましい。上記式（４）で表されるアニオンの重量平均分子量としては１００００〜１０００００であることが好ましい。ここで、重量平均分子量とは、ＧＰＣ（ゲルパーミエーションクロマトグラフィー）により測定される標準ポリスチレン換算で求めたものである。
【００８１】
上記式（４）において、複数ある構成単位は、全て同一のものであってもよく、２種以上のものが含まれていてもよい。なお、上記式（４）において、複数あるｆの総和が上記式（１）におけるｃに相当する。
【００８２】
一方、Ｂｃ−が無機アニオンである場合、無機のオキソ酸およびその脱水縮合物である限り、その構造や組成は特に限定されない。無機アニオンとしては、例えば、２価以上のオキソ酸のアニオン（リン酸イオン、硫酸イオン、クロム酸イオン、タングステン酸イオン（ＷＯ４２−）、モリブデン酸イオン（ＭｏＯ４２−）等）や、複数のオキソ酸が縮合したポリ酸イオン等の無機アニオンやその混合物を挙げることができる。
上記ポリ酸としては、イソポリ酸イオン（ＭｍＯｎ）ｃ−であってもヘテロポリ酸イオン（ＸｌＭｍＯｎ）ｃ−であってもよい。上記イオン式中、Ｍはポリ原子、Ｘはヘテロ原子、ｍはポリ原子の組成比、ｎは酸素原子の組成比を表す。ポリ原子Ｍとしては、例えば、Ｍｏ、Ｗ、Ｖ、Ｔｉ、Ｎｂ等が挙げられる。またヘテロ原子Ｘとしては、例えば、Ｓｉ、Ｐ、Ａｓ、Ｓ、Ｆｅ、Ｃｏ等が挙げられる。
中でも、耐熱性の点から、モリブデン（Ｍｏ）やタングステン（Ｗ）を含む無機酸のアニオンであることが好ましい。
【００８３】
モリブデンやタングステンを含む無機酸のアニオンとしては、例えば、イソポリ酸である、タングステン酸イオン［Ｗ１０Ｏ３２］４−、モリブデン酸イオン［Ｍｏ６Ｏ１９］２−や、ヘテロポリ酸である、リンタングステン酸イオン［ＰＷ１２Ｏ４０］３−、ケイタングステン酸イオン［ＳｉＷ１２Ｏ４０］４−、リンモリブデン酸イオン［ＰＭｏ１２Ｏ４０］３−、リンタングストモリブデン酸イオン［ＰＷ１２−ｘＭｏｘＯ４０］３−、Ｈ３［ＰＷ２−ｘＭｏｘＯ７］４−等が挙げられる。モリブデンやタングステンを含む無機酸のアニオンとしては、耐熱性の点、及び原料入手の容易さの点から、上記の中でもヘテロポリ酸であることが好ましく、更にＰ（リン）を含むヘテロポリ酸であることがより好ましい。
【００８４】
上記式（１）におけるａは、カチオンを構成する発色性カチオン部位の数である。ａは２以上の整数である。すなわち、トリアリールメタン系色材は、カチオンの価数が２以上であり、且つアニオンの価数も２以上であるため、上述した分子会合体が形成され、耐溶剤性及び電気信頼性が向上する。一方、ａの上限は特に限定されないが、製造の容易性の点からは、ａが４以下であることが好ましく、３以下であることがより好ましい。
【００８５】
上記式（１）におけるｂは分子会合体中のカチオンの分子数を、ｄは分子会合体中のアニオンの分子数を示し、ｂ及びｄは１以上の整数を表す。トリアリールメタン系色材はその結晶乃至凝集体において、ｂ及びｄがそれぞれ１の場合に限られず、それぞれ２、３、４…と２以上のいかなる自然数をもとり得る。トリアリールメタン系色材は、耐溶剤性及び電気信頼性の点から、少なくとも一部がｂ≧２の分子会合体を形成していることが好ましい。また、トリアリールメタン系色材は、耐溶剤性及び電気信頼性の点から、少なくとも一部がｄ≧２の分子会合体を形成していることが好ましい。
ｂが２以上の場合、分子会合体中に複数あるカチオンは、１種単独であっても、２種以上が組み合わされていてもよい。また、ｄが２以上の場合、分子会合体中に複数あるアニオンは、１種単独であっても、２種以上が組み合わされていてもよく、有機アニオンと無機アニオンを組み合わせて用いることもできる。
また、トリアリールメタン系色材が正塩であることが、酸性塩を用いた場合のように、分散が好適に進行しない場合や、分散液が保存時にゲル化するといった問題が生じず、分散性及び分散安定性が高い点から好ましい。
【００８６】
上記式（１）で表されるトリアリールメタン系色材は、特許第５２２３９８０号公報に記載の合成方法により得ることができる。
【００８７】
トリアリールメタン系色材は、１種単独で用いてもよく２種以上を混合して用いてもよく、目的とする白色部の透過特性等に応じて適宜決定される。
【００８８】
光吸収層中のトリアリールメタン系色材の含有量としては、目的とする白色部の透過特性や、光吸収層の厚み等に応じて適宜選択される。例えば光吸収層が後述する厚みを有する場合、光吸収層中のトリアリールメタン系色材の含有量は、樹脂１００質量部に対して、０．１質量部〜１０質量部の範囲内で設定することができ、中でも０．５質量部〜７質量部の範囲内、特に１質量部〜５質量部の範囲内であることが好ましい。トリアリールメタン系色材の含有量が少ない場合または多い場合は、光吸収層を用いて白色部の透過特性を調整することが困難となる可能性がある。
なお、トリアリールメタン系色材の含有量とは、トリアリールメタン系色材が複数添加されている場合、その全含有量をいう。
【００８９】
また、光吸収層は、トリアリールメタン系色材の他にさらに第２色材を含有することが好ましい。光吸収層がトリアリールメタン系色材に加えて第２色材を含有することにより、所望の白色光が得られるように白色部の透過特性を調整することができるからである。具体的には、トリアリールメタン系色材には、赤色の波長領域の透過率が比較的高いものがあるが、トリアリールメタン系色材と第２色材とを組み合わせて用いることにより、白色部の透過特性を調整し、有機ＥＬ表示装置の白色副画素での反射光の赤味を低減することができる。これにより、有機ＥＬ素子の消灯時に画面が赤味を帯び、外観が損なわれるのを防ぐことができる。
なお、「第２色材」とは、トリアリールメタン系色材以外の色材をいう。
【００９０】
第２色材としては、例えば青色色材、紫色色材、黒色色材を挙げることができる。
青色色材としては、例えばフタロシアニン系色材が挙げられる。具体的には、Ｃ．Ｉ．ピグメントブルー（以下、ＰＢと称する場合がある。）１５：１、ＰＢ１５：２、ＰＢ１５：３、ＰＢ１５：４、ＰＢ１５：６、ＰＢ１６等が挙げられる。
紫色色材としては、例えばキサンテン系色材、ジオキサジン系色材、ローダミン系色材等が挙げられる。具体的には、Ｃ．Ｉ．ピグメントバイオレット（以下、ＰＶと称する場合がある。）１９、ＰＶ２３、ＰＶ２９、ＰＶ３２等が挙げられる。
黒色色材としては、例えばカーボンブラック、チタンブラック等が挙げられる。
中でも、ＰＢ１５：１、ＰＢ１５：３、ＰＢ１５：４、ＰＢ１５：６、ＰＢ１６、ＰＶ１９、ＰＶ２３等が好ましく用いられる。
第２色材は、１種単独で用いてもよく２種以上を混合して用いてもよく、目的とする白色部の透過特性等に応じて適宜決定される。
【００９１】
光吸収層中の第２色材の含有量としては、目的とする白色部の透過特性や、光吸収層の厚み等に応じて適宜選択される。例えば光吸収層が後述する厚みを有する場合、光吸収層中の第２色材の含有量は、樹脂１００質量部に対して、０．１質量部〜１０質量部の範囲内で設定することができる。
なお、第２色材の含有量とは、第２色材が複数添加されている場合、その全含有量をいう。
【００９２】
通常、光吸収層は樹脂を含有する。樹脂としては、色材を分散させて、白色部に所望の透過特性を付与することが可能な光吸収層を形成することができるものであれば特に限定されないが、透光性を有する感光性樹脂を好適に用いることができる。
【００９３】
透光性を有する感光性樹脂としては、特に限定されるものではなく、ネガ型感光性樹脂およびポジ型感光性樹脂のいずれも用いることができる。
ネガ型感光性樹脂としては、特に限定されるものではなく、一般的なネガ型感光性樹脂を用いることができる。例えば、架橋型樹脂をベースとした化学増幅型感光性樹脂、具体的にはポリビニルフェノールに架橋剤を加え、さらに酸発生剤を加えた化学増幅型感光性樹脂等が挙げられる。また、アクリル系ネガ型感光性樹脂として、紫外線照射によりラジカル成分を発生する光重合開始剤と、分子内にアクリル基を有し、発生したラジカルにより重合反応を起こして硬化する成分と、その後の現像により未露光部が溶解可能となる官能基（例えば、アルカリ溶液による現像の場合は酸性基をもつ成分）とを含有するものを用いることができる。上記のアクリル基を有する成分のうち、比較的低分子量の多官能アクリル分子としては、ジペンタエリスリトールヘキサアクリレート（ＤＰＨＡ）、ジペンタエリスリトールペンタアクリレート（ＤＰＰＡ）、テトラメチルペンタトリアクリレート（ＴＭＰＴＡ）等が挙げられる。また、高分子量の多官能アクリル分子としては、スチレン−アクリル酸−ベンジルメタクリレート共重合体の一部のカルボン酸基部分にエポキシ基を介してアクリル基を導入したポリマーや、メタクリル酸メチル−スチレン−アクリル酸共重合体等が挙げられる。
また、ポジ型感光性樹脂としては、特に限定されるものではなく、一般的なポジ型感光性樹脂を用いることができる。例えば、ノボラック樹脂をベース樹脂とした化学増幅型感光性樹脂等が挙げられる。
【００９４】
光吸収層は、透明基材上に形成されていればよく、例えば透明基材の着色層の形成面に形成されていてもよく、透明基材の着色層の形成面とは反対側の面に形成されていてもよいが、通常は、透明基材の着色層の形成面に形成される。
【００９５】
光吸収層の形成位置としては、少なくとも白色部が光吸収層を有していればよく、例えば図１に示すように白色部６のみが光吸収層５を有するように光吸収層５がパターン状に形成されていてもよく、図４（ａ）に示すように複数色の着色層、ここでは赤色着色層４Ｒ、緑色着色層４Ｇおよび青色着色層４Ｂ上にも光吸収層５が形成され、透明基材２の全面に光吸収層５が形成されていてもよい。図１に例示するように、白色部６のみが光吸収層５を有する場合は、光吸収層の透過特性が着色部に影響しないため、着色部の透過率を低下させず、白色部の透過特性を最適なものとすることができる。一方、図４（ａ）に例示するように、透明基材２の全面に光吸収層５が形成されている場合は、反射ムラの原因となる反射光の強度をより減衰させることができるため、反射ムラを好適に抑制することができる。
中でも、白色部に所望の透過特性を付与する観点からは、白色部のみが光吸収層を有することが好ましい。
【００９６】
光吸収層がパターン状に形成されている場合、光吸収層のパターン形状としては、白色部のパターン形状に合わせて適宜決定される。
【００９７】
光吸収層の厚みとしては、光吸収層の材料の組成等に応じて適宜選択され、特に限定されるものではないが、後述の着色層と同等の厚みであることが好ましい。着色部および白色部上に他の構成を形成しやすくなるからである。具体的には、光吸収層の厚みは、０．１μｍ〜１０．０μｍの範囲内、中でも０．５μｍ〜７．０μｍの範囲内、特に１．０μｍ〜５．０μｍの範囲内であることが好ましい。
【００９８】
また、後述するように、青色着色層がトリアリールメタン系色材を含有している場合には、青色着色層と同一材料を用いて光吸収層を形成することができる。この場合、白色部が所望の透過特性を有するように、図４（ｂ）に例示するように、光吸収層５の厚みは青色着色層４Ｂよりも薄くされる。
【００９９】
光吸収層の形成方法としては、一般的な樹脂層の形成方法を適用することができる。
【０１００】
２．白色部
本発明における白色部は、透明基材上にパターン状に形成されるものであり、トリアリールメタン系色材を含有する光吸収層を有するものである。
【０１０１】
白色部のパターン形状としては、有機ＥＬ表示装置に用いられる画素部のパターン配列により適宜決定される。画素部のパターン配列としては、一般的な有機ＥＬ表示装置に用いられるものと同様とすることができ、具体的には、ストライプ配列、モザイク配列、ドット配列、ペンタイル配列等を挙げることができる。
【０１０２】
白色部の透過特性としては、本発明の有機ＥＬ表示装置用カラーフィルタを有機ＥＬ表示装置に用いた場合に白色発光層からの白色光の黄味を低減することができるような透過特性であればよい。
例えば、白色部においては、４００ｎｍ〜５００ｎｍの波長域の平均透過率が８５％以上、中でも９３％以上であり、５００ｎｍ〜６００ｎｍの波長域の平均透過率が６０％以下であることが好ましい。緑色および黄色の波長領域の光を減衰させることにより、白色発光層からの白色光の黄味を低減することができるからである。これにより、本発明の有機ＥＬ表示装置用カラーフィルタを用いた有機ＥＬ表示装置の白色副画素にて色バランスの良好な白色を表示することができる。
【０１０３】
また、白色部では、６５０ｎｍ〜７００ｎｍの波長域の平均透過率が７０％以下、中でも６５％以下であることが好ましい。上記波長域の平均透過率が高いと、有機ＥＬ表示装置の白色副画素にて反射光が赤味を帯びてしまい、有機ＥＬ素子の消灯時に画面が赤味を帯び、外観が損なわれるおそれがある。トリアリールメタン系色材には、赤色の波長領域の透過率が比較的高いものがあるが、トリアリールメタン系色材と第２色材とを組み合わせて用いることにより、白色部の透過特性を調整することができ、消灯時の外観を良くすることができる。特に、有機ＥＬ表示装置の白色副画素にて反射光が赤味を帯びるのを抑制する観点からは、上記波長域の平均透過率は５５％以下であることがより好ましい。また、有機ＥＬ表示装置の白色副画素にて色バランスの良好な白色を表示するという観点からは、上記波長域の平均透過率は５５％〜７０％の範囲内であることがより好ましい。
【０１０４】
なお、白色部の上記波長域の平均透過率は、一般的な測定方法に求めることができ、例えば、ＯＬＹＭＰＵＳ社製の顕微分光装置ＯＳＰ−ＳＰ２０００を用いて測定することにより求めることができる。
【０１０５】
白色部の透過特性は、光吸収層により調整することができる。具体的には、光吸収層に含有される色材の種類や含有量、光吸収層の厚み等を調整することにより、白色部の透過特性を調整することができる。
【０１０６】
白色部は、上記光吸収層を有していればよいが、例えば図１に例示するように光吸収層５のみを有していてもよく、図４（ｃ）、（ｄ）に示すように光吸収層５と光調整層７とを有していてもよい。後者の場合、光吸収層および光調整層を併用して、白色部の透過特性を調整することができる。
以下、光調整層について説明する。
【０１０７】
（光調整層）
光調整層は、白色部を構成するものであり、着色部が青色着色層を有する場合に、青色着色層と同一材料で構成されるものである。
【０１０８】
光調整層の形成位置としては、例えば図４（ｃ）に示すように光吸収層５上に光調整層７が形成されていてもよく、図４（ｄ）に示すように光吸収層５および光調整層７が同一平面上に形成されていてもよい。前者の場合、光調整層の厚みは青色着色層よりも薄くされる。また、後者の場合、光調整層を青色着色層と連続的に形成することができ、光調整層を簡便な方法で形成することができる。
【０１０９】
光調整層のパターン形状および厚み等については、目的とする白色部の透過特性等に応じて適宜選択される。
【０１１０】
３．着色部
本発明における着色部は、透明基材上にパターン状に形成された複数色の着色層を有するものである。
【０１１１】
着色層のパターン形状としては、有機ＥＬ表示装置に用いられる画素部のパターン配列により適宜決定される。
【０１１２】
複数色の着色層としては、例えば赤色着色層、緑色着色層および青色着色層が挙げられる。また、赤色着色層、緑色着色層および青色着色層の他に、例えば黄色着色層等、他の色の着色層が含まれていてもよい。
【０１１３】
着色層は、各色の顔料や染料等の色材および樹脂を含有する。
なお、樹脂については、上記光吸収層に用いられる樹脂と同様とすることができるので、ここでの説明は省略する。
【０１１４】
赤色着色層に用いられる色材としては、例えば、ペリレン系顔料、レーキ顔料、アゾ系顔料、キナクリドン系顔料、アントラキノン系顔料、アントラセン系顔料、イソインドリン系顔料等が挙げられる。これらは単独で用いてもよく２種以上を混合して用いてもよい。
【０１１５】
緑色着色層に用いられる色材としては、例えば、ハロゲン多置換フタロシアニン系顔料もしくはハロゲン多置換銅フタロシアニン系顔料等のフタロシアニン系顔料、イソインドリン系顔料、イソインドリノン系顔料等が挙げられる。これらは単独で用いてもよく２種以上を混合して用いてもよい。
【０１１６】
青色着色層に用いられる色材としては、例えば、銅フタロシアニン系顔料、アントラキノン系顔料、インダンスレン系顔料、インドフェノール系顔料、シアニン系顔料、ジオキサジン系顔料、トリアリールメタン系色材等が挙げられる。これらは単独で用いてもよく２種以上を混合して用いてもよい。中でも、青色着色層はトリアリールメタン系色材を含有することが好ましい。一般にトリアリールメタン系色材を用いた場合は透過率の高い青色着色層を得ることができ、光取り出し効率を高めることができるからである。
【０１１７】
各着色層中の色材の含有量としては、目的とする各着色層の透過特性等に応じて適宜選択される。
【０１１８】
着色層の厚みは、目的とする各着色層の透過特性等に応じて適宜選択される。具体的には、着色層の厚みは、上記光吸収層の厚みと同等とすることができる。
【０１１９】
着色層の形成方法としては、カラーフィルタにおける一般的な着色層の形成方法を適用することができる。
【０１２０】
４．透明基材
本発明における透明基材は、上記光吸収層および着色層を支持するものである。
【０１２１】
透明基材の光透過性としては、本発明の有機ＥＬ表示装置用カラーフィルタを有機ＥＬ表示装置に用いた場合に、発光層からの発光を透過させて表示を行うことが可能な程度であれば特に限定されないが、可視光領域における透過率が８０％以上であることが好ましく、９０％以上であることがより好ましい。
ここで、透明基材の透過率は、ＪＩＳ  Ｋ７３６１−１（プラスチック−透明材料の全光透過率の試験方法）により測定することができる。
【０１２２】
透明基材としては、例えば、石英ガラス、パイレックス（登録商標）ガラス、合成石英板等の可撓性のないリジッド材、あるいは、樹脂フィルム、光学用樹脂板等の可撓性を有するフレキシブル材等を用いることができる。また、樹脂フィルムにバリア層が形成されたものを用いてもよい。
【０１２３】
透明基材の厚みは、本発明の有機ＥＬ表示装置用カラーフィルタの用途および透明基材を構成する材料等に応じて適宜決定することができる。
【０１２４】
５．その他の構成
本発明の有機ＥＬ表示装置用カラーフィルタは、上記透明基材、着色層および光吸収層を有していればよく、必要に応じて他の構成を有することができる。このような構成としては、例えば遮光部、保護層、ＴＦＴ素子、電極層を挙げることができる。
【０１２５】
（１）遮光部
本発明においては、透明基材上にパターン状に遮光部が形成されていてもよい。
遮光部の開口部の形状としては、有機ＥＬ表示装置の画素部のパターン配列により適宜選択される。
遮光部としては、例えばクロム等の金属材料を含有するもの、樹脂中に遮光材料を分散させたもの、各着色層と同一材料からなる層を複数積層させたもの等を挙げることができる。
遮光部の材料、厚みおよびその形成方法等については、一般的なものを適用することができる。
【０１２６】
（２）保護層
本発明においては、着色層および光吸収層を覆うように保護層が形成されていてもよい。保護層は、本発明の有機ＥＬ表示装置用カラーフィルタをボトムエミッション型の有機ＥＬ表示装置に用いる場合に、特に好適に用いられる。
保護層の材料としては、有機ＥＬ表示装置用カラーフィルタの色特性、特に上述の白色部の透過特性等を損なわないものであれば特に限定されず、一般的な透明樹脂を用いることができる。中でも、パターニングできることから、光硬化性樹脂が好ましい。
保護層の厚みおよび形成については、カラーフィルタにおける一般的な保護層と同様とすることができる。
【０１２７】
（３）ＴＦＴ素子
本発明の有機ＥＬ表示装置用カラーフィルタをボトムエミッション型の有機ＥＬ表示装置に用いる場合は、透明基材上にＴＦＴ素子が形成されていてもよい。ＴＦＴ素子としては、一般的なものを用いることができる。
【０１２８】
（４）電極層
本発明においては、着色層および光吸収層上に電極層が配置されていてもよい。
電極層としては、例えば金属電極層や透明電極層が挙げられる。
金属電極層は、遮光部上等の有機ＥＬ表示装置用カラーフィルタにおいて表示に用いられない領域に形成することができる。
【０１２９】
Ｂ．有機ＥＬ表示装置
本発明の有機ＥＬ表示装置は、上述の有機ＥＬ表示装置用カラーフィルタと、上記有機ＥＬ表示装置用カラーフィルタ上に配置され、白色発光層を含む有機ＥＬ素子とを有することを特徴とするものである。
【０１３０】
本発明によれば、上述の有機ＥＬ表示装置用カラーフィルタを有することにより、外光反射による表示不良を抑制しつつ、高い輝度で表示を行うことができ、さらには白色副画素にて色バランスの良好な白色を表示することができる。また、白色発光の有機ＥＬ素子を有する有機ＥＬ表示装置を安価に提供することができる。
【０１３１】
本発明の有機ＥＬ表示装置は、トップエミッション型であってもよくボトムエミッション型であってもよい。
トップエミッション型の場合、例えば図２に示すように、有機ＥＬ表示装置用カラーフィルタ１と有機ＥＬ素子基材１１とが対向して配置される。また、ボトムエミッション型の場合、図示しないが、例えば有機ＥＬ表示装置用カラーフィルタの保護層上に有機ＥＬ素子が形成され、有機ＥＬ素子上に封止基材が配置される。
【０１３２】
なお、有機ＥＬ表示装置用カラーフィルタについては、上記「Ａ．有機ＥＬ表示装置用カラーフィルタ」の項に詳しく記載したので、ここでの説明は省略する。以下、本発明の有機ＥＬ表示装置における他の構成について説明する。
【０１３３】
１．有機ＥＬ素子
本発明に用いられる有機ＥＬ素子は、透明電極層と、金属電極層と、透明電極層および金属電極層の間に形成され、白色発光層を含む有機ＥＬ層とを有するものである。また、有機ＥＬ素子は、必要に応じて絶縁層および隔壁等を有していてもよい。
以下、有機ＥＬ素子の各構成について説明する。
【０１３４】
（１）有機ＥＬ層
有機ＥＬ層は、少なくとも白色発光層を含む１層もしくは複数層の有機層を有するものである。
有機ＥＬ層を構成する層としては、発光層の他に、正孔注入層、正孔輸送層、電子注入層、電子輸送層等が挙げられる。
以下、有機ＥＬ層の各構成について説明する。
【０１３５】
（ａ）発光層
発光層としては、少なくとも白色副画素に対応する発光層が白色発光層であればよい。例えば発光層が全て白色発光層であってもよく、赤色副画素、緑色副画素、青色副画素および白色副画素にそれぞれ対応して赤色発光層、緑色発光層、青色発光層および白色発光層を有していてもよい。
【０１３６】
白色発光層としては、例えば単層の白色発光層や、２色以上の異なる発光層を有するもの、具体的には赤色発光層、緑色発光層および青色発光層が積層されたものや、青色発光層および黄色発光層が積層されたもの等が挙げられる。
また、着色副画素に対応する発光層は、上記の白色発光層であってもよく、各着色副画素の色に対応する色の光を発光する層であってもよい。
発光層の種類については、有機ＥＬ表示装置の用途等に応じて適宜選択することができる。
【０１３７】
また、有機ＥＬ素子の白色発光層から発せられる白色光の相関色温度は４０００Ｋ以上８０００Ｋ以下の範囲内であることが好ましい。白色光の相関色温度が上記範囲である場合には黄味を帯びた白色光となるが、本発明においては上述の有機ＥＬ表示装置用カラーフィルタを用いることにより白色光の黄味を低減することができ、色バランスの良い白色を表示することができる。
なお、相関色温度は、ＪＩＳ Ｚ８７２５：１９９９（光源の分布温度及び色温度・相関色温度の測定方法）に基づき求めることができる。
【０１３８】
なお、発光層の材料、厚みおよび形成方法等については、一般的な発光層と同様とすることができるので、ここでの説明は省略する。
【０１３９】
（ｂ）正孔注入輸送層
本発明においては、発光層と陽極との間に正孔注入輸送層が形成されていてもよい。
正孔注入輸送層は、正孔注入機能を有する正孔注入層であってもよく、正孔輸送機能を有する正孔輸送層であってもよく、正孔注入層および正孔輸送層が積層されたものであってもよく、正孔注入機能および正孔輸送機能の両機能を有するものであってもよい。
なお、正孔注入輸送層の材料、厚みおよび形成方法等については、一般的な正孔注入輸送層と同様とすることができるので、ここでの説明は省略する。
【０１４０】
（ｃ）電子注入輸送層
本発明においては、発光層と陰極との間に電子注入輸送層が形成されていてもよい。
電子注入輸送層は、電子注入機能を有する電子注入層であってもよく、電子輸送機能を有する電子輸送層であってもよく、電子注入層および電子輸送層が積層されたものであってもよく、電子注入機能および電子輸送機能の両機能を有するものであってもよい。
なお、電子注入輸送層の材料、厚みおよび形成方法等については、一般的な電子注入輸送層と同様とすることができるので、ここでの説明は省略する。
【０１４１】
（２）透明電極層および金属電極層
透明電極層および金属電極層は、一方が陽極、他方が陰極である。
なお、透明電極層および金属電極層の材料、厚みおよび形成方法等については、有機ＥＬ素子における一般的な電極と同様とすることができるので、ここでの説明は省略する。
【０１４２】
（３）絶縁層
本発明においては、絶縁層がパターン状に形成されていてもよい。絶縁層は、画素を画定し、また透明電極層および金属電極層の短絡防止のために設けられるものである。絶縁層のパターン形状としては、画素の配列に応じて適宜選択されるものであり、例えば格子状が挙げられる。
なお、絶縁層の材料、厚みおよび形成方法等については、有機ＥＬ素子における一般的な絶縁層と同様とすることができるので、ここでの説明は省略する。
【０１４３】
（４）隔壁
本発明においては、絶縁層上に隔壁がパターン状に形成されていてもよい。隔壁は、有機ＥＬ層や電極層をパターニングするために設けられるものである。
なお、隔壁の材料、厚みおよび形成方法等については、有機ＥＬ素子における一般的な隔壁と同様とすることができるので、ここでの説明は省略する。
【０１４４】
２．対向基材
トップエミッション型有機ＥＬ表示装置の場合、有機ＥＬ素子は対向基材上に形成される。
トップエミッション型有機ＥＬ表示装置では有機ＥＬ表示装置用カラーフィルタ側が発光面になることから、対向基材は光透過性を有していてもよく有さなくてもよい。
対向基材としては、例えば、石英ガラス、パイレックス（登録商標）ガラス、合成石英板等の可撓性のないリジッド材、あるいは、樹脂フィルム、光学用樹脂板等の可撓性を有するフレキシブル材等を用いることができる。また、樹脂フィルムにバリア層が形成されたものを用いてもよい。
対向基材上にはＴＦＴ素子が形成されていてもよい。ＴＦＴ素子としては、一般的なものを用いることができる。
【０１４５】
３．封止基材
ボトムエミッション型有機ＥＬ表示装置の場合、有機ＥＬ素子上には封止基材が配置される。
ボトムエミッション型有機ＥＬ表示装置では有機ＥＬ表示装置用カラーフィルタ側が発光面になることから、封止基材は光透過性を有していてもよく有さなくてもよい。
封止基材は、上記対向基材と同様とすることができる。
【０１４６】
４．その他の構成
本発明の有機ＥＬ表示装置の封止構造としては、例えば中空封止であってもよく固体封止であってもよい。封止材料としては、一般的なものを使用することができる。
【０１４７】
本発明の有機ＥＬ表示装置の駆動方法としては、パッシブマトリクスおよびアクティブマトリクスのいずれも適用することができる。
【０１４８】
本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【実施例】
【０１４９】
以下、実施例および比較例を挙げて本発明を具体的に説明する。
【０１５０】
［実施例１］
（硬化性樹脂組成物Ａの調製）
重合槽中にメタクリル酸メチル（ＭＭＡ）を６３質量部、アクリル酸（ＡＡ）を１２質量部、メタクリル酸−２−ヒドロキシエチル（ＨＥＭＡ）を６質量部、ジエチレングリコールジメチルエーテル（ＤＭＤＧ）を８８質量部仕込み、攪拌し溶解させた後、２、２’−アゾビス（２−メチルブチロニトリル）を７質量部添加し、均一に溶解させた。その後、窒素気流下、８５℃で２時間攪拌し、更に１００℃で１時間反応させた。得られた溶液に、更にメタクリル酸グリシジル（ＧＭＡ）を７質量部、トリエチルアミンを０．４質量部、及びハイドロキノンを０．２質量部添加し、１００℃で５時間攪拌し、共重合樹脂溶液（固形分５０％）を得た。
【０１５１】
次に下記の材料を室温で攪拌、混合して硬化性樹脂組成物とした。
＜硬化性樹脂組成物Ａの組成＞
・上記共重合樹脂溶液（固形分５０％）…１６質量部
・ジペンタエリスリトールペンタアクリレート（サートマー社  ＳＲ３９９）…２４質量部
・オルソクレゾールノボラック型エポキシ樹脂（油化シェルエポキシ社  エピコート１８０Ｓ７０）…４質量部
・２−メチル−１−（４−メチルチオフェニル）−２−モルフォリノプロパン−１−オン…４質量部
・ジエチレングリコールジメチルエーテル…５２質量部
【０１５２】
（遮光部の形成）
まず、下記分量の成分を混合し、サンドミルにて十分に分散し、黒色顔料分散液を調整した。
＜黒色顔料分散液の組成＞
・黒色顔料(三菱化学社製  ＃２６００）…２０質量部
・高分子分散材（ビックケミー・ジャパン株式会社  Ｄｉｓｐｅｒｂｙｋ  １１１）…１６質量部
・溶剤（ジエチレングリコールジメチルエーテル）…６４質量部
【０１５３】
次に、下記分量の成分を十分混合して、遮光部用組成物を得た。
＜遮光部用組成物の組成＞
・上記黒色顔料分散液…５０質量部
・上記硬化性樹脂組成物Ａ…２０質量部
・ジエチレングリコールジメチルエーテル…３０質量部
【０１５４】
基板上に、上記遮光部用組成物をスピンコーターで塗布し、１００℃で３分間乾燥させ、遮光部形成用層を形成した。当該遮光部形成用層を、超高圧水銀ランプで遮光パターンに露光した後、０．０５ｗｔ％水酸化カリウム水溶液で現像し、その後、基板を２３０℃の雰囲気下に３０分間放置することにより加熱処理を施して遮光部を形成した。
【０１５５】
（赤色着色層の形成）
基板上に、下記組成の赤色硬化性樹脂組成物をスピンコーティング法により塗布して、その後、７０℃のオーブン中で３分間乾燥した。次いで、赤色硬化性樹脂組成物の塗布膜から１００μｍの距離にフォトマスクを配置してプロキシミティアライナにより２．０ｋｗの超高圧水銀ランプを用いて赤着色層の形成領域に相当する領域のみに紫外線を１０秒間照射した。次いで、０．０５ｗｔ％水酸化カリウム水溶液（液温２３℃）中に１分間浸漬してアルカリ現像し、赤色硬化性樹脂組成物の塗布膜の未硬化部分のみを除去した。その後、基板を１７０℃の雰囲気下に１５分間放置することにより、加熱処理を施して表示用領域の赤色副画素に赤色着色層のパターンを形成した。
【０１５６】
＜赤色硬化性樹脂組成物の組成＞
・Ｃ．Ｉ．ピグメントレッド１７７…３質量部
・Ｃ．Ｉ．ピグメントレッド２５４…４質量部
・ポリスルホン酸型高分子分散剤…３質量部
・上記硬化性樹脂組成物Ａ…２３質量部
・酢酸−３−メトキシブチル…６７質量部
【０１５７】
（緑色着色層の形成）
次に、赤色着色層の形成と同様の工程で、基板上に、下記組成の緑色硬化性樹脂組成物を塗布して、表示用領域の緑色副画素に緑色の着色層のパターンを形成した。
【０１５８】
＜緑色硬化性樹脂組成物の組成＞
・Ｃ．Ｉ．ピグメントグリーン５８…７質量部
・Ｃ．Ｉ．ピグメントイエロー１３８…１質量部
・ポリスルホン酸型高分子分散剤…３質量部
・上記硬化性樹脂組成物Ａ…２２質量部
・酢酸−３−メトキシブチル…６７質量部
【０１５９】
（青色着色層の形成）
更に、赤色着色層の形成と同様の工程で、基板上に、下記組成の青色硬化性樹脂組成物を塗布して、表示用領域の青色副画素に青色着色層のパターンを形成した。
【０１６０】
＜青色硬化性樹脂組成物の組成＞
・Ｃ．Ｉ．ピグメントブルー１…５質量部
・ポリスルホン酸型高分子分散剤…３質量部
・上記硬化性樹脂組成物Ａ…２５質量部
・酢酸−３−メトキシブチル…６７質量部
【０１６１】
（光吸収層の形成）
更に、赤色着色層の形成と同様の工程で、基板上に、下記組成の光吸収層用樹脂組成物を塗布して、表示用領域の白色副画素に光吸収層のパターンを形成した。
【０１６２】
＜光吸収層用樹脂組成物の組成＞
・Ｃ．Ｉ．ピグメントブルー１…１質量部
・ポリスルホン酸型高分子分散剤…０．３質量部
・上記硬化性樹脂組成物Ａ…３１．７質量部
・酢酸−３−メトキシブチル…６７質量部
【０１６３】
以上の工程を行うことにより、有機ＥＬ表示装置用カラーフィルタを得た。
【０１６４】
（有機ＥＬ表示装置の作製）
基板上に白色発光層を有する有機ＥＬ素子が形成された有機ＥＬ素子基板を準備した。トプコン社製の超低輝度分光放射計ＳＲ−ＵＬ１にて発光スペクトルを測定し、色温度を算出したところ、有機ＥＬ素子の白色発光層からの白色光の相関色温度は５９００Ｋであった。
得られた有機ＥＬ表示装置用カラーフィルタに光学弾性樹脂を塗布し、真空中で有機ＥＬ素子基板と貼り合わせて有機ＥＬ表示装置を得た。
【０１６５】
［実施例２］
下記の光吸収層用樹脂組成物を用いた以外は、実施例１と同様にして有機ＥＬ表示装置用カラーフィルタおよび有機ＥＬ表示装置を作製した。
【０１６６】
＜光吸収層用樹脂組成物の組成＞
・Ｃ．Ｉ．ピグメントブルー１…０．５質量部
・Ｃ．Ｉ．ピグメントブルー１５：６…０．５質量部
・ポリスルホン酸型高分子分散剤…０．３質量部
・上記硬化性樹脂組成物Ａ…３１．７質量部
・酢酸−３−メトキシブチル…６７質量部
【０１６７】
［実施例３］
（青色色材１の調製）
和光純薬（株）製  １−ヨードナフタレン１５．２ｇ（６０ｍｍｏｌ）、三井化学（株）製  ノルボルナンジアミン（ＮＢＤＡ）（ＣＡＳ  Ｎｏ．５６６０２−７７−８）４．６３ｇ（３０ｍｍｏｌ）、ナトリウム−ｔｅｒｔ−ブトキシド  ８．０７ｇ（８４ｍｍｏｌ）、アルドリッチ製  ２−ジシクロヘキシルホスフィノ−２’，６’，−ジメトキシビフェニル  ０．０９ｇ（０．２ｍｍｏｌ）、和光純薬（株）製  酢酸パラジウム  ０．０２１ｇ（０．１ｍｍｏｌ）、キシレン  ３０ｍＬに分散し１３０℃〜１３５℃で４８時間反応させた。反応終了後、室温に冷却し水を加え抽出した。次いで硫酸マグネシウムで乾燥し濃縮することにより下記化学式（I）で示される中間体１  ８．５ｇ（収率７０％）を得た。得られた化合物は、下記の分析結果より目的の化合物であることを確認した。
・ＭＳ（ＥＳＩ）  （ｍ／ｚ）：４０７（Ｍ＋Ｈ）、
・元素分析値：ＣＨＮ実測値  （８５．４７％、８．０２％、６．７２％）；理論値（８５．２６％、８．１１％、６．６３％）
【０１６８】
【化７】
0006578641.tif 000008
【０１６９】
中間体１  ８．４６ｇ（２０．８ｍｍｏｌ）、東京化成工業製  ４，４’−ビス（ジメチルアミノ）ベンゾフェノン１３．５ｇ（４１．６ｍｍｏｌ）トルエン６０ｍＬを入れ４５℃〜５０℃で攪拌した。和光純薬工業製オキシ塩化リン  ６．３８ｇ（５１．５ｍｍｏｌ）を滴下し、２時間還流し冷却した。反応終了後、トルエンをデカントした。樹脂状析出物をクロロホルム４０ｍＬ、水４０ｍＬ、濃塩酸を加えて溶解しクロロホルム層を分液した。クロロホルム層を水で洗浄し、硫酸マグネシウムで乾燥、濃縮した。濃縮物に酢酸エチル６５ｍＬを加え還流した。冷却の後に析出物を濾過し下記化学式（II）で示される青色色材１（ＢＢ７−Ｎｂ−ｄｉｍｅｒ）を１５．９ｇ（収率７０％）得た。
得られた化合物は、下記の分析結果より目的の化合物であることを確認した。
・ＭＳ（ＥＳＩ）  （ｍ／ｚ）：５１１（＋）、２価
・元素分析値：ＣＨＮ実測値  （７８．１３％、７．４８％、７．７８％）；理論値（７８．０６％、７．７５％、７．６９％）
【０１７０】
【化８】
0006578641.tif 000009
【０１７１】
（有機ＥＬ表示装置用カラーフィルタおよび有機ＥＬ表示装置の作製）
下記の光吸収層用樹脂組成物を用いた以外は、実施例１と同様にして有機ＥＬ表示装置用カラーフィルタおよび有機ＥＬ表示装置を作製した。
【０１７２】
＜光吸収層用樹脂組成物の組成＞
・上記青色色材１…１質量部
・ポリスルホン酸型高分子分散剤…０．３質量部
・上記硬化性樹脂組成物Ａ…３１．７質量部
・酢酸−３−メトキシブチル…６７質量部
【０１７３】
［実施例４］
（青色色材２の調製）
関東化学社製１２モリブドリン酸・ｎ水和物０．４３３ｇ（０．１８ｍｍｏｌ、ｎは３０相当）と関東化学社製１２タングストリン酸・ｎ水和物３．５５ｇ（１．０４ｍｍｏｌ、ｎは３０相当）を水５０ｍＬに溶解させた。そこに、水５０ｍＬとメタノール１００ｍＬの混合溶媒に溶解させた青色色材１（中間体２）  ２．０ｇ（１．８３ｍｍｏｌ）に加え、常温で１時間攪拌した。該反応液を減圧下で濾取し、水で洗浄した。該ケーキを減圧乾燥して、モリブデンとタングステンとのモル比が１４．６：８５．４の青色色材２を得た。
【０１７４】
（有機ＥＬ表示装置用カラーフィルタおよび有機ＥＬ表示装置の作製）
下記の光吸収層用樹脂組成物を用いた以外は、実施例１と同様にして有機ＥＬ表示装置用カラーフィルタおよび有機ＥＬ表示装置を作製した。
【０１７５】
＜光吸収層用樹脂組成物の組成＞
・上記青色色材２…１質量部
・ポリスルホン酸型高分子分散剤…０．３質量部
・上記硬化性樹脂組成物Ａ…３１．７質量部
・酢酸−３−メトキシブチル…６７質量部
【０１７６】
［実施例５］
（青色色材３の調製）
１２モリブドリン酸・ｎ水和物を０．０１４ｇ、１２タングストリン酸・ｎ水和物を４．１５ｇとした以外は、青色色材２の合成と同様にして、モリブデンとタングステンとのモル比が０．４：９９．６の青色色材３を得た。
【０１７７】
（有機ＥＬ表示装置用カラーフィルタおよび有機ＥＬ表示装置の作製）
下記の光吸収層用樹脂組成物を用いた以外は、実施例１と同様にして有機ＥＬ表示装置用カラーフィルタおよび有機ＥＬ表示装置を作製した。
【０１７８】
＜光吸収層用樹脂組成物の組成＞
・上記青色色材３…１質量部
・ポリスルホン酸型高分子分散剤…０．３質量部
・上記硬化性樹脂組成物Ａ…３１．７質量部
・酢酸−３−メトキシブチル…６７質量部
【０１７９】
［比較例１］
下記の光吸収層用樹脂組成物を用いた以外は、実施例１と同様にして有機ＥＬ表示装置用カラーフィルタおよび有機ＥＬ表示装置を作製した。
【０１８０】
＜光吸収層用樹脂組成物の組成＞
・Ｃ．Ｉ．ピグメントブルー１５：６…０．７質量部
・Ｃ．Ｉ．ピグメントバイオレット２３…０．３質量部
・ポリスルホン酸型高分子分散剤…０．３質量部
・上記硬化性樹脂組成物Ａ…３１．７質量部
・酢酸−３−メトキシブチル…６７質量部
【０１８１】
［比較例２］
下記の光吸収層用樹脂組成物を用いた以外は、実施例１と同様にして有機ＥＬ表示装置用カラーフィルタおよび有機ＥＬ表示装置を作製した。
【０１８２】
＜光吸収層用樹脂組成物の組成＞
・Ｃ．Ｉ．ピグメントブルー１５：６…１．４質量部
・Ｃ．Ｉ．ピグメントバイオレット２３…０．６質量部
・ポリスルホン酸型高分子分散剤…０．６質量部
・上記硬化性樹脂組成物Ａ…３０．４質量部
・酢酸−３−メトキシブチル…６７質量部
【０１８３】
［評価］
（白色部の透過率）
実施例および比較例の有機ＥＬ表示装置用カラーフィルタの白色部の透過スペクトルをＯＬＹＭＰＵＳ社製の顕微分光装置ＯＳＰ−ＳＰ２０００を用いて測定した。結果を図５および表１に示す。
【０１８４】
（白色部の透過光の色度）
得られた有機ＥＬ表示装置の白色部における透過光について、ＣＩＥ１９３１−ＸＹＺ表色系のｘｙ色度図における色度座標ｘ、ｙおよび明るさＹを、トプコン社製の分光放射計ＳＲ−ＵＬ１を用いて測定した。結果を表１に示す。
【０１８５】
【表１】
0006578641.tif 000010
【０１８６】
比較例１では白色部での透過光が黄味を帯びており、比較例２では白色の座標は良いが明るさＹが低かった。これに対し、実施例１〜５ではいずれも白色光の黄味が低減されており、また白色の座標および明るさＹが良好であった。
【０１８７】
（外光反射）
得られた有機ＥＬ表示装置をＤ６５光源下で目視評価した。実施例および比較例の有機ＥＬ表示装置はいずれも反射光により視認性は低下しなかった。
【符号の説明】
【０１８８】
１  …  有機ＥＬ表示装置用カラーフィルタ
２  …  透明基材
３  …  遮光部
４Ｒ  …  赤色着色層
４Ｇ  …  緑色着色層
４Ｂ  …  青色着色層
４  …  着色部
５  …  光吸収層
６  …  白色部
１０  …  有機ＥＬ表示装置
１２  …  対向基材
１３  …  金属電極層
１４  …  有機ＥＬ層
１５  …  透明電極層
１６  …  有機ＥＬ素子
１７  …  シール材
【図１】
0006578641.tif 000012
【図２】
0006578641.tif 000013
【図３】
0006578641.tif 000014
【図４】
0006578641.tif 000015
【図５】
0006578641.tif 000016